(57)【要約】  高機械的強度で特徴付けられ、低い複雑度で押出可能である、多量の再生可能材料を含む共押出多層フィルムを含む可撓性パッケージを提供する。【特許請求の範囲】
【請求項１】
共押出多層フィルムを含む可撓性パッケージであって、前記多層フィルムは、印刷層、封止層及びコア層を含み、前記コア層は前記印刷層と前記封止層との間に挟まれており、前記印刷層、前記封止層及び前記コア層のそれぞれは、１つ以上の熱可塑性ポリマー及び熱可塑性デンプンを含み、前記パッケージは、１つ以上の製品を含み、好ましくは、前記熱可塑性ポリマーはポリオレフィンであり、前記ポリオレフィンは、ポリプロピレン、ポリエチレン、これらのコポリマー、及びこれらの組み合わせから選択される、可撓性パッケージ。
【請求項２】
ａ．前記コア層に含まれる前記熱可塑性デンプンの全量は、前記印刷層に含まれる前記熱可塑性デンプンの全量及び／又は前記封止層に含まれる前記熱可塑性デンプンの全量より多く、好ましくは最大２倍であり、及び／又は、
ｂ．前記印刷層に含まれる前記熱可塑性デンプンの全量は、前記封止層に含まれる前記熱可塑性デンプンの全量と同じかそれを超える、請求項１に記載の可撓性パッケージ。
【請求項３】
ａ．前記印刷層及び／又は前記封止層は、熱可塑性デンプンの全量の２重量％〜２５重量％、好ましくは２重量％〜２０重量％、より好ましくは３重量％〜１２重量％を含み、及び／又は、
ｂ．前記コア層は、熱可塑性デンプンの全量の５重量％〜５０重量％、好ましくは５重量％〜３０重量％、より好ましくは５重量％〜２０重量％、さらにより好ましくは１５重量％〜２０重量％を含む、請求項１又は２に記載の可撓性パッケージ。
【請求項４】
ａ．前記印刷層及び／又は全重量封止層は、ポリプロピレン及び／又はこれらのコポリマーの全量の５重量％〜５０重量％を含み、及び／又は、
ｂ．前記コア層は、ポリプロピレン及び／又はこれらのコポリマーの全量の１５重量％〜６０重量％を含む、請求項１〜３のいずれか１項に記載の可撓性パッケージ。
【請求項５】
ａ．前記印刷層及び／又は前記封止層は、ポリエチレン及び／又はこれらのコポリマーの全量の４０重量％〜９０重量％を含み、及び／又は、
ｂ．前記コア層は、ポリエチレン及び／又はこれらのコポリマーの全量の５重量％〜４０重量％のポリエチレンを含む、請求項１〜４のいずれか１項に記載の可撓性パッケージ。
【請求項６】
前記ポリプロピレンコポリマーは、ポリプロピレンランダムコポリマー（ＰＰ−ＲＣ）及び／又はポリプロピレンブロックコポリマー（ＰＰ−ＢＣ）から選択される、請求項４又は５に記載の可撓性パッケージ。
【請求項７】
前記ポリエチレンは、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択される、請求項４〜６のいずれか１項に記載の可撓性パッケージ。
【請求項８】
ａ．前記印刷層及び／又は前記封止層は、ポリプロピレンランダムコポリマー（ＰＰ−ＲＣ）を含み、及び／又は、
ｂ．前記コア層は、ポリプロピレンブロックコポリマー（ＰＰ−ＢＣ）及び／又はポリプロピレンランダムコポリマー（ＰＰ−ＲＣ）を含む、請求項１〜７のいずれか１項に記載の可撓性パッケージ。
【請求項９】
ａ．前記印刷層及び／又は前記封止層は、ポリプロピレンランダムコポリマー（ＰＰ−ＲＣ）の全量の１０重量％〜３５重量％を含み、及び／又は、
ｂ．前記コア層は、ポリプロピレンランダムコポリマー（ＰＰ−ＲＣ）の全量の５重量％〜３０重量％、及び／又は、ポリプロピレンブロックコポリマー（ＰＰ−ＢＣ）の全量の１５重量％〜４０重量を含む、請求項１〜８のいずれか１項に記載の可撓性パッケージ。
【請求項１０】
ａ．前記印刷層及び／又は前記封止層は、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択されるポリエチレンを含み、及び／又は、
ｂ．前記コア層は、メタロセン触媒直鎖状低密度ポリエチレン（ｍＬＬＤＰＥ）を含む、請求項１〜９のいずれか１項に記載の可撓性パッケージ。
【請求項１１】
ａ．前記印刷層及び／又は前記封止層は、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択される、４０重量％〜９０重量％のポリエチレンを含み、及び／又は、
ｂ．前記コア層は、１０重量％〜４０重量％のメタロセン触媒直鎖状低密度ポリエチレン（ｍＬＬＤＰＥ）を含む、請求項１〜１０のいずれか１項に記載の可撓性パッケージ。
【請求項１２】
前記印刷層及び／又は前記封止層及び／又は前記コア層は、ポリエチレン−コ−酢酸ビニル（ＥＶＡ）、ポリエチレン−コ−ビニルアルコール（ＥＶＯＨ）、ポリエチレン−コ−アクリル酸（ＥＡＡ）、ポリオレフィン及び無水マレイン酸のグラフトコポリマー、及びこれらの組み合わせから選択される１つ以上の相溶剤を、好ましくは、層の重量に対して１重量％〜１０重量％の総量を含む、請求項１〜１１のいずれか１項に記載の可撓性パッケージ。
【請求項１３】
前記製品は吸収性物品である、請求項１〜１２のいずれか１項に記載の可撓性パッケージ。
【請求項１４】
前記パッケージは、身体に面する側部、衣類に面する側部、２つの長手方向側部及び２つの横方向側部を含む吸収性物品である単一の製品を含み、前記多層フィルムは、前記吸収性物品の衣類に面する側部を覆う包装材の形態である、請求項１〜１３のいずれか１項に記載の可撓性パッケージ。
【請求項１５】
前記多層フィルムは、ＡＳＴＭ  Ｄ６８６６−１０の試験法Ｂに従って測定されるバイオベース含有量５％〜９０％を含む、請求項１〜１４のいずれか１項に記載の可撓性パッケージ。
【発明の詳細な説明】
【技術分野】
【０００１】
本発明は、多量の再生可能材料を含む共押出多層フィルムを含む可撓性パッケージに関する。
【背景技術】
【０００２】
一定量の再生可能材料を含む共押出多層フィルムから作成される可撓性パッケージは、ポリオレフィンなどの石油ベースの製品の使用を削減するために、既に提案されてている。例えば、中央層におけるポリマー部分が熱可塑性デンプンで置き換えられる共押出３層ポリマーフィルムを含む可撓性パッケージが開発されてきた。しかしながら、このようなフィルムにおける問題点は、中央層におけるポリマー部分を熱可塑性デンプンに置き換えることで、フィルムの引張強度及び層間剥離に対する抵抗性が著しく削減されるということである。そのため、フィルムは容易に破断され、装填作業中に高機械的応力が引き起こされるため、このような可撓性パッケージの使用は、非常に限られた範囲でのみ可能である。
【発明の概要】
【発明が解決しようとする課題】
【０００３】
にもかかわらず、石油のコスト上昇を考慮すると、可撓性パッケージにおける再生可能な原材料の比率の増加がなお必要である。したがって、本発明は、多量の再生可能材料を含み、高機械的強度で特徴付けられ、低い複雑度で押出可能である共押出多層フィルムを含む可撓性パッケージを提供する。
【課題を解決するための手段】
【０００４】
本発明は、共押出多層フィルムを含む可撓性パッケージに関する。多層フィルムは、印刷層、封止層、及び印刷層と封止層との間に挟まれるコア層を含む。印刷層、封止層及びコア層のそれぞれは、１つ以上の熱可塑性ポリマー及び熱可塑性デンプンを含む。パッケージは、１つ以上の製品を更に含む。
【発明を実施するための形態】
【０００５】
本明細書で使用される「可撓性パッケージ」は、装填及び閉鎖される際に容易に変形され得る、可撓性又は容易に曲がる材料から作成されるパッケージを指す。可撓性パッケージの例としては、紙、プラスチックフィルム、ホイル、及びこれらの組み合わせなどの材料から作成される、袋、ポーチ、サシェ、包装又は封筒が挙げられるが、これらに限定されない。
【０００６】
本明細書で使用される「吸収性物品」は、身体排出物を吸収して封じ込める器具を指し、より具体的には、着用者の身体に対して又は近接して配置され、身体から排出される様々な排出物を吸収して封じ込める器具を指す。吸収性物品としては、おむつ、トレーニングパンツ、成人用失禁下着や、月経用パッド、陰唇間パッド、パンティライナー、ペッサリー、生理用ナプキン、タンポン及びタンポンアプリケーターなどの女性用衛生製品などが挙げられる。本明細書で使用されるとき、用語「体液」又は「身体排出物」としては、尿、血液、膣排泄物、母乳、汗及び糞便が挙げられるが、これらに限定されない。吸収性物品は、おむつ又はトレーニングパンツであり得る。
【０００７】
用語「含む（comprise）」又は「含む（comprising）」には、用語「からなる（consist of）」又は「からなる（consisting of）」も含まれる。
【０００８】
本明細書で使用される「印刷層」は、パッケージの外側に配向するパッケージの共押出多層フィルムの層を指す。印刷層は、挿絵、商標、ロゴ及び／又は規制情報などのグラフィックスとともに印刷され得る。
【０００９】
本明細書で使用される「封止層」は、パッケージの内側に配向するパッケージの共押出多層フィルムの層を指す。封止層は、典型的には、パッケージに含まれる製品と接触している。
【００１０】
本明細書で使用される「再生可能材料」は、その消費速度（例えば、１００年の時間枠内）に相当する速度で自然過程によって生成される資源を指す。この資源は、自然に、又は工学的農業技術によって補充され得る。再生可能資源の非限定的な例としては、植物（例えば、サトウキビ、テンサイ、トウモロコシ、ジャガイモ、柑橘果実、木本植物、リグノセルロース誘導体、ヘミセルロース誘導体、セルロース廃棄物）、動物、魚、細菌、真菌及び林産物が挙げられる。これらの資源は、自然発生、交雑、又は遺伝子組み換えされた有機体であることができる。生成に１００年超かかる原油、石炭、天然ガス及び泥炭などの天然資源は、再生可能資源とは考えられない。
【００１１】
本明細書で使用される「バイオベース」は、再生可能資源から生成され得るか、又は再生可能資源由来の多層フィルムの構成成分を指す。
【００１２】
「バイオベース含有量」は、ＡＳＴＭ  Ｄ６８６６−１０の方法Ｂによって決定されるように、材料内の全有機炭素の質量パーセントとしての材料内の再生可能資源からの炭素量を指す。材料のバイオベース含有量の決定ににおいては、炭酸カルシウムなどの無機資源からのいかなる炭素も含まれないということに留意されたい。
【００１３】
未知の組成物（例えば、第三者によって作成された製品）に存在するバイオベース材料の濃度を決定するために、ＡＳＴＭ  Ｄ６８６６−１０の試験法Ｂを使用して、製品中の炭素１４の量を測定することでバイオベース含有量が測定され得る。バイオマス（すなわち、再生可能資源）を由来とする材料は、炭素１４の量で充分に特徴付けられているが、化石資源を由来とする材料は炭素１４を含有しない。したがって、製品中に存在する炭素１４は、バイオベース含有量と相関する。本明細書に記載される材料の評価は、ＡＳＴＭ  Ｄ６８６６−１０の試験法Ｂに従って実施する。試験の平均値は、最終構成成分放射性炭素シグネチャーにおける変動を計上するために、６％の絶対範囲（バイオベース含有量値のいずれかの側でのプラスマイナス３％）を包含する。
【００１４】
ＡＳＴＭ  Ｄ６８６６−１０の方法論を適用して可撓性パッケージのバイオベース含有量を決定するために、試験において、代表的なサンプルを得なければならない。１つの実施形態では、可撓性パッケージを１ｃｍ2部分に切断し、それを既知の粉砕法（例えば、Ｗｉｌｅｙ（登録商標）ミル）を使用して約２０メッシュ未満の粒子まで粉砕することで、可撓性パッケージの代表的な部分が得られ、好適な質量の代表的なサンプルをランダムに混合された粒子から取り出す。
【００１５】
「生分解性」とは、一般的に、細菌、真菌、酵母、及び藻類などの自然発生の有機体の作用、環境熱、水分、又は他の環境要素によって分解され得る材料を指す。所望であれば、生分解性の度合いは、ＡＳＴＭ試験法５３３８．９２に従って決定され得る。
【００１６】
「相溶剤」は、不混和性ポリマーの配合物に付加される際、それらの界面を改変し、配合物を安定化する添加剤を意味する。
【００１７】
本発明による可撓性パッケージは、共押出多層フィルムを含む。多層フィルムは、印刷層、封止層、及び印刷層と封止層との間に挟まれるコア層を含む。印刷層、封止層及びコア層のそれぞれは、１つ以上の熱可塑性ポリマー及び熱可塑性デンプンを含む。多層フィルムの３層のそれぞれは、熱可塑性デンプンを含むために、この３層は同じか実質的に同一の流動特性及び伸長特性によって特徴付けられるため、個々の層の共押出中に不安定性が引き起こされ得ない。溶融破断、非平坦な表面又はフィルムの厚さ変動が、典型的には防がれ得る。このより対称的な層構造のため、パッケージに含まれる多層フィルムは、特に高強度及び層間剥離に対する良好な抵抗性によって特徴付けられ得る。
【００１８】
コア層に含まれる熱可塑性デンプンの全量は、印刷層に含まれる熱可塑性デンプンの全量及び／又は封止層に含まれる熱可塑性デンプンの全量よりも多い。コア層の熱可塑性デンプン含有量は、印刷層の熱可塑性デンプン含有量及び／又は封止層の熱可塑性デンプン含有量の最大２倍であり得る。これは、プロセスの観点から、特に有利であり得る。実際には、押出プロセス中、コア層などの高含量で熱可塑性デンプンを有する層と押出成形機のブローヘッドのノズルの金属表面とが接触することで、ノズル上に沈積の発生が引き起こされ、それによって多層フィルムの生成が妨げられ得る。したがって、コア層は、双方ともに熱可塑性デンプン含有量の低い印刷層と封止層によってノズルの金属表面から分離されるため、コア層の熱可塑性デンプン含有量が高いことで引き起こされ得る沈積の発生が削減されるか、更には妨げられ得る。
【００１９】
更には、印刷層は容易に印刷され、封止層によってフィルムの封止における信頼性が保証され得る。
【００２０】
コア層は、熱可塑性デンプンの全量の５重量％〜５０重量％、又は５重量％〜３０重量％、又は５重量％〜２０重量％、又は１５重量％〜２０重量％を含み得る。
【００２１】
印刷層に含まれる熱可塑性デンプンの全量は、封止層に含まれる熱可塑性デンプンの全量と同じであるか、多くてよい。封止層における熱可塑性デンプン含有量が、印刷層における熱可塑性デンプン含有量よりも低いことは、封止層によってフィルムの封止における信頼性が保証され得るため、特に有利である。印刷層及び／又は封止層は、熱可塑性デンプンの全量の２重量％〜２５重量％、又は２重量％〜２０重量％、又は３重量％〜１２重量％を含み得る。
【００２２】
印刷層は、熱可塑性デンプンの全量の８重量％〜１２重量％を含み得、封止層は、熱可塑性デンプンの全量の２重量％〜６重量％を含み得る。
【００２３】
熱可塑性デンプン（ＴＰＳ）
デンプン：本明細書で使用されるとき、「デンプン」は、任意で取り除くことが可能な１つ以上の可塑剤（例えば、水）で加工熱処理することで構造が分解される天然デンプン又はデンプン誘導体を意味する。本明細書で使用されるとき、「熱可塑性デンプン」又は「ＴＰＳ」は、１つ以上の可塑剤、なお残留している少なくとも１つの可塑剤で処理することで構造分解され、熱可塑性がもたらされる天然デンプン又はデンプン誘導体を意味する。熱可塑性デンプン組成物は周知であり、例えば、米国特許第５，２８０，０５５号、同第５，３１４，９３４号、同第５，３６２，７７７号、同第５，８４４，０２３号、同第６，２１４，９０７号、同第６，２４２，１０２号、同第６，０９６，８０９号、同第６，２１８，３２１号、同第６，２３５，８１５号、同第６，２３５，８１６号及び同第６，２３１，９７０号といった複数の特許で開示されている。
【００２４】
天然デンプンは、一般的には粒状構造を有するため、熱可塑性材料のように溶融加工され得る前に構造分解する必要がある。ゼラチン化、例えば、デンプンを構造分解するプロセスにおいて、可塑剤として作用する溶媒の存在下で、デンプンは構造分解され得る。溶媒及びデンプン混合物を、典型的には加圧条件下で加熱し、剪断して、ゼラチン化プロセスを促進する。デンプンを構造分解、酸化、又は誘導体化するために、化学剤又は酵素剤も使用され得る。一般的に、デンプンは、デンプンを水に溶解することによって構造分解される。構造分解されないままの任意のデンプンの粒径が押出プロセス（例えば、繊維紡糸プロセス又はフィルム形成プロセス）に影響を与えない場合、完全に構造分解されたデンプンが生じている。構造分解されないままの任意のデンプンの粒径は、３０μｍ（平均粒径）未満、好ましくは１５μｍ未満、より好ましくは５μｍ未満、又は２μｍ未満である。残留物の粒径は、最終配合物を薄膜（５０μｍ以下）に押圧し、その薄膜を交差偏光下で光学顕微鏡に置くことにより、決定することができる。交差偏光下では、構造分解されていないデンプンを示すマルタ十字の印を観察できる。これら粒子の平均寸法が目標範囲を超える場合、構造分解されていないデンプンは、正しく調製されていない。構造分解されていないデンプンの量及び寸法を測定する代替のプロセスは、デンプンを含有する組成物を残留物である構造分解されていないデンプンを捕捉し得る一連の篩に通過させる溶融濾過試験によるものである。
【００２５】
好適な自然発生のデンプンとして、トウモロコシデンプン、ジャガイモデンプン、サツマイモデンプン、小麦デンプン、サゴヤシデンプン、タピオカデンプン、米デンプン、大豆デンプン、アロールートデンプン、ワラビデンプン、ハスデンプン、キャッサバ（cassaya）デンプン、ワキシートウモロコシデンプン、高アミローストウモロコシデンプン、及び市販のアミロース粉末を挙げることができるが、これらに限定されない。デンプンの配合物も使用され得る。全てのデンプンは本明細書において有用であるが、本発明は農業資源由来の天然デンプンで最も一般的に実施され、これは豊富な供給源であり、容易に補充可能であり、かつ安価であるという利点を提供する。自然発生のデンプン、特にトウモロコシデンプン、小麦デンプン、及びワキシートウモロコシデンプンは、その経済性と入手可能性から、最適な好ましいデンプンポリマーである。
【００２６】
化工デンプンも使用され得る。化工デンプンは、生来の分子量の特性が変えられた（すなわち、デンプンの分子量は変えられているが、他の変更は必ずしもなされていない）、非置換又は置換デンプンとして定義される。化工デンプンが所望される場合、デンプンの化学修飾としては、典型的には、分子量及び分子量分布を低減させるための、酸又はアルカリ加水分解、及び酸化的鎖切断が挙げられる。天然で未化工のデンプンは一般に、非常に高い平均分子量及び広い分子量分布を有する（例えば、天然トウモロコシデンプンは、最大で６０，０００，０００グラム／モル（ｇ／ｍｏｌ）の平均分子量を有する）。デンプンの平均分子量は、酸、酸化的開裂、酵素還元、加水分解（酸又はアルカリによる触媒）、物理的／機械的分解（例えば、加工装置の熱機械的エネルギー注入を介して）、又はこれらの組み合わせにより、本発明に望ましい範囲まで低減させることができる。熱機械法及び酸化法は、インサイチュで実行されるときに更なる利点を提供する。デンプン及び分子量低減法の厳密な化学的性質は、平均分子量が許容可能な範囲内にある限り重要ではない。
【００２７】
溶融物に付加されるデンプン又はデンプン配合物における平均分子量の範囲は、３，０００ｇ／ｍｏｌ〜２０，０００，０００ｇ／ｍｏｌ、又は１０，０００ｇ／ｍｏｌ〜１０，０００，０００ｇ／ｍｏｌ、又は１５，０００〜５，０００，０００ｇ／ｍｏｌ、又は２０，０００ｇ／ｍｏｌ〜３，０００，０００ｇ／ｍｏｌであり得る。他の実施形態では、平均分子量は上記範囲内ではないが、約１，０００，０００以下、又は約７００，０００以下である。
【００２８】
置換デンプンが使用され得る。置換デンプンが所望される場合、デンプンの化学修飾としては、典型的には、エーテル化及びエステル化が挙げられる。置換デンプンは、熱可塑性ポリマー及び可塑剤とのより良好な相溶性又は混和性に必要とされ得る。あるいは、化工及び置換デンプンを使用して、ゼラチン化プロセスを増やすことによって、構造分解プロセスが促進され得る。しかしながら、この工程は、分解速度の低下とバランスを取らなければならない。化学的に置換されたデンプンの置換度は、一般的に、０．０１〜３．０であり、０．０１〜０．０６などの低い置換度を有するものもある。
【００２９】
可塑剤：本発明に可塑剤を使用して、デンプンを構造分解し、デンプンを流動可能にできる、すなわち、熱可塑性デンプンを生成できる。溶融物の加工性を増加させるために、同じ可塑剤が使用されるか、又は２種類の別の可塑剤が使用され得る。可塑剤はまた、最終フィルムの可撓性を向上させることができ、これは、可塑剤によりフィルム層の組成物のガラス転移温度が低下することによると考えられる。可塑剤は好ましくは、可塑剤が効果的にフィルム層の特性を改質するように、開示されているフィルム層の組成物のポリマー構成成分と実質的に相溶性であるべきである。本明細書で使用するとき、用語「実質的に相溶性である」は、可塑剤が、組成物の軟化及び／又は溶融温度を超える温度に加熱されたとき、デンプンと実質的に均質な混合物を形成可能であることを意味する。
【００３０】
ポリマーの溶融温度を低下させ、熱可塑性デンプン配合物との全体的な相溶性を向上するために、熱可塑性ポリマーに対して追加の可塑剤又は希釈剤が存在し得る。更に、ポリマーの溶融温度を抑える可塑剤又は希釈剤が存在する場合、より高い溶融温度を有する熱可塑性ポリマーが使用され得る。可塑剤は、好ましくは３００，０００ｇ／ｍｏｌ未満、より好ましくは２００，０００ｇ／ｍｏｌ未満及び最も好ましくは１００，０００ｇ／ｍｏｌ未満の分子量を有し、好ましくはブロック又はランダムコポリマー若しくはターポリマーであってよく、このモノマーのうちの１つ以上は、別の可塑剤、デンプン、ポリマー、又はこれらの組み合わせと相溶性である。ポリマーデンプン可塑剤の非限定的な例としては、エチレンビニルアルコール及びポリビニルアルコールが挙げられる。
【００３１】
有用なヒドロキシル可塑剤の非限定例としては、糖（例えば、グルコース、スクロース、フルクトース、ラフィノース、マルトデキストロース、ガラクトース、キシロース、マルトース、ラクトース、マンノースエリトロース、グリセロール及びペンタエリスリトール）、糖アルコール（例えば、エリスリトール、キシリトール、マリトール、マンニトール及びソルビトール）、ポリオール（例えば、エチレングリコール、プロピレングリコール、ジプロピレングリコール、ブチレングリコール、ヘキサントリオール）など、及びこれらのポリマー、並びにこれらの混合物が挙げられる。また、ポロキサマー（poloxomers）及びポロキサミンも、ヒドロキシル可塑剤として本明細書で有用である。尿素及び尿素誘導体、糖アルコールの無水物（例えば、ソルビタン及びイソソルビタン）、動物性タンパク質（例えば、ゼラチン）、植物性タンパク質（例えば、ヒマワリタンパク質、大豆タンパク質、綿実タンパク質）、及びこれらの混合物が挙げられる、ヒドロキシル基を有さない水素結合を形成する有機化合物もまた、本明細書で使用するのに好適である。その他の好適な可塑剤は、生分解性である、フタレートエステル、ジメチル及びジエチルサクシネート並びに関連エステル、グリセロールトリアセテート、グリセロールモノ及びジアセテート、グリセロールモノ、ジ、及びトリプロピオネート、並びにブタノアートである。エチレンアクリル酸、エチレンマレイン酸、ブタジエンアクリル酸、ブタジエンマレイン酸、プロピレンアクリル酸、プロピレンマレイン酸などのコポリマー、及び他の非置換炭化水素系酸のコポリマーも使用され得る。全ての可塑剤は、単独又はこれらの混合物中で使用され得る。
【００３２】
好ましい可塑剤としては、グリセリン、マンニトール、及びソルビトールが挙げられ、ソルビトールが最も好ましい。可塑剤の量は、分子量、デンプン量、及び可塑剤のデンプンに対する親和性に依存する。一般的には、デンプンの分子量の増加とともに、可塑剤の量が増加する。
【００３３】
熱可塑性デンプンは、６０重量％〜９０重量％のデンプンを含み得る。
【００３４】
熱可塑性ポリマー
多層フィルムの印刷層、封止層及びコア層のそれぞれは、１つ以上熱可塑性ポリマーを含む。
【００３５】
本明細書で使用されるとき、熱可塑性ポリマーは、溶融し、その後、冷却すると、結晶化又は硬化するが、更に加熱すると再び溶融され得るポリマーである。本明細書で使用するのに好適な熱可塑性ポリマーは、６０℃〜３００℃、８０℃〜約２５０℃、又は１００℃〜２１５℃の溶融温度を有する。
【００３６】
熱可塑性ポリマーは、バイオベースであってよく、又は、化石ベース材料由来であってもよい。熱可塑性ポリマーは、例えば、ポリプロピレン及びポリエチレンの生成に使用されるバイオ生成エチレン及びプロピレンモノマーなどのバイオベースであり得る。これらの材料特性は、バイオベース熱可塑性ポリマー中の炭素１４の存在を除き、化石ベース製品等価物と実質的に同一である。
【００３７】
バイオベース及び化石ベース熱可塑性ポリマーは、本発明において、コスト及び可用性に応じて任意の比率で混和され得る。再生熱可塑性ポリマーはまた、単独、又はバイオベース及び／又は化石ベース熱可塑性ポリマーと組み合わせて使用され得る。
【００３８】
例えば、熱可塑性ポリマーは、熱可塑性ポリマーの全存在重量に対して、１０重量％を超えるバイオベース材料、又は５０重量％超、又は３０重量％〜１００重量％、又は１重量％〜１００重量％のバイオベース材料を含み得る。
【００３９】
好適な熱可塑性ポリマーは、１０００ｋＤａ以下、５ｋＤａ〜８００ｋＤａ、１０ｋＤａ〜７００ｋＤａ、又は２０ｋＤａ〜４００ｋＤａの重量平均分子量を有し得る。重量平均分子量は、各ポリマーについて特定のＡＳＴＭ法により決定されるが、一般的にはゲル透過クロマトグラフィー（ＧＰＣ）を使用して、測定される。
【００４０】
熱可塑性ポリマーは、ポリオレフィン、ポリエステル、ポリアミド、これらのコポリマー、及びこれらの組み合わせから選択され得る。
【００４１】
ポリオレフィン
印刷層、封止層及びコア層のそれぞれは、ポリプロピレン、ポリエチレン、これらのコポリマー及びこれらの組み合わせから選択されるポリオレフィンを含み得る。
【００４２】
ポリプロピレン：
印刷層及び／又は封止層及び／又はコア層は、ポリプロピレン及び／又はこれらのコポリマーを含み得る。
【００４３】
ポリプロピレンは、アタクチックポリプロピレン、アイソスタチックポリプロピレン、シンジオタクチックポリプロピレン、及びこれらの組み合わせから選択され得る。
【００４４】
ポリプロピレンコポリマーは、ポリプロピレンランダムコポリマー（ＰＰ−ＲＣ）及び／又はポリプロピレンブロックコポリマー（ＰＰ−ＢＣ）から選択され得る。ポリプロピレンブロックコポリマー（ＰＰ−ＢＣ）は、少なくとも１つのα−オレフィンから形成され得る。α−オレフィンは、１−ブテン、１−ヘキセン及び１−オクテンから選択され得る。
【００４５】
ポリプロピレン及び／又はこれらのコポリマーは、ＤＩＮ  ５３７３５（試験条件：２３０℃、２．１６ｋｇ）に従って測定される際、１を超えるメルトフローインデックス（ＭＦＩ）を有し得る。
【００４６】
コア層は、１つ以上のポリプロピレン及び／又はこれらのコポリマーを含み得る。コア層においてポリプロピレン及び／又はこれらのコポリマーを使用することで、コア層、結果としてはフィルムも優れた引張強度によって特徴付けられる。
【００４７】
コア層は、ポリプロピレンブロックコポリマー（ＰＰ−ＢＣ）及び／又はポリプロピレンランダムコポリマー（ＰＰ−ＲＣ）を含み得る。個々の印刷層、封止層及びコア層の間の接着性、及びコア層の流動挙動は、ＰＰ−ＲＣによって向上する。フィルムの引張強度は、ＰＰ−ＢＣによって増加する。
【００４８】
コア層は、ポリプロピレン及び／又はこれらのコポリマーの全量の１５重量〜６０重量％、又は２０重量％〜５０重量％を含む。
【００４９】
コア層は、ポリプロピレンランダムコポリマー（ＰＰ−ＲＣ）の全量の５重量％〜３０重量％、又は１０重量％〜２０重量％を含み、及び／又はポリプロピレンブロックコポリマー（ＰＰ−ＢＣ）の全量の１５重量％〜４０重量％、又は２０重量％〜３０重量％を含み得る。
【００５０】
印刷層及び／又は封止層は、１つ以上のポリプロピレン及び／又はこれらのコポリマーを含み得る。
【００５１】
印刷層及び／又は封止層は、ポリプロピレンランダムコポリマー（ＰＰ−ＲＣ）を含み得る。
【００５２】
ＰＰ−ＲＣは、ＰＰ−ＲＣの重量に対して、有利には、少なくとも４重量％のエチレンコモノマー含有量を有する。
【００５３】
フィルムの印刷層及び／又は封止層において、ポリプロピレン及び／又はこれらのコポリマー、とりわけポリプロピレンランダムコポリマー（ＰＰ−ＲＣ）を使用するのが特に有利である。実際に、印刷層及びコア層及び／又は封止層及びコア層の間の接着性が向上するため、フィルムの異なる層における層間剥離の危険性も低下する。
【００５４】
印刷層及び／又は封止層は、ポリプロピレン及び／又はこれらのコポリマーの全量の５重量％〜５０重量％、又は１０重量％〜３５重量％を含み得る。
【００５５】
印刷層及び／又は封止層は、ポリプロピレンランダムコポリマー（ＰＰ−ＲＣ）の全量の１０重量％〜３５重量％を含む。
【００５６】
ポリエチレン：
印刷層及び／又は封止層及び／又はコア層は、ポリエチレン及び／又はこれらのコポリマーを含み得る。
【００５７】
ポリエチレン及び／又はこれらのコポリマーは、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択され得る。
【００５８】
ｍＬＬＤＰＥは、ｍＬＬＤＰＥ−Ｃ６としても既知であるコモノマーとして１−ヘキサンとともに使用され得る。１−ブテン又は１−オクテンなどのα−オレフィンを、コモノマーとしてｍＬＬＤＰＥに付加することも可能である。
【００５９】
コア層は、ポリエチレン及び／又はこれらのコポリマーの全量の５重量％〜４０重量％、又は１５重量％〜２５重量％を含み得る。
【００６０】
コア層は、メタロセン触媒直鎖状低密度ポリエチレン（ｍＬＬＤＰＥ）を含み得る。コア層は、メタロセン触媒直鎖状低密度ポリエチレン（ｍＬＬＤＰＥ）の全量の１０重量％〜４０重量％を含み得る。
【００６１】
コア層にポリエチレン、とりわけｍＬＬＤＰＥを使用するのは特に有利である。実際に、コア層中にポリエチレンを有することで、コア層の引張強度が向上し、コア層、結果としてフィルムの引裂伝播抵抗が増加する。
【００６２】
ポリエチレンのメルトフローインデックス（ＭＦＩ）は、１．５（ＤＩＮ  ５３７３５（試験条件：１９０℃、２．１６ｋｇ）に従って測定される）を超え得る。
【００６３】
印刷層及び／又は封止層は、ポリエチレン及び／又はこれらのコポリマーの全量の４０重量％〜９０重量％、又は５０重量％〜８５重量％を含み得る。
【００６４】
印刷層及び／又は封止層に含まれるポリエチレン及び／又はこれらのコポリマーは、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択され得る。
【００６５】
封止層中にポリエチレン及び／又はこれらのコポリマーを有することで、フィルムの封止能力が保証される。
【００６６】
相溶剤
印刷層及び／又は封止層及び／又はコア層は、１つ以上の相溶剤を含み得る。相溶剤は、ポリオレフィン中のＴＰＳの相溶特性及び分散特性を向上するのに使用され得る。極性基及び非極性基の両方を有するいくつかの相溶剤は、パッケージの多層フィルムの印刷層及び／又は封止層及び／又はコア層に含まれ得る。
【００６７】
相溶剤は、非極性バックボーン及びグラフト化極性官能性モノマー、非極性ブロック及び極性ブロックの両方のブロックコポリマー、非ポリマー極性材料、非極性材料及びこれらの組み合わせから選択され得る。
【００６８】
相溶剤は、ポリエチレン−コ−酢酸ビニル（ＥＶＡ）、ポリエチレン−コ−アクリル酸ブチル（ＥＢＡ）、ポリエチレン−コ−ビニルアルコール（ＥＶＯＨ）、ポリエチレン−コ−アクリル酸（ＥＡＡ）、ポリオレフィン（例えば、ポリエチレン又はポリプロピレン）及び無水マレイン酸のグラフトコポリマー、並びにこれらの組み合わせから選択され得る。相溶剤は、ポリプロピレン及び無水マレイン酸のグラフトコポリマー（ＰＰ−ｇ−ＭＡ）、及び／又はポリエチレン及び無水マレイン酸のグラフトコポリマー（ＰＥ−ｇ−ＭＡ）から選択され得る。
【００６９】
ＥＶＡ、ＥＢＡ、ＥＶＯＨ、及びＥＡＡは、それらの主鎖に非極性ポリエチレンサブユニットを有する。酢酸ビニル及びアクリル酸ブチルサブユニットは、デンプン分子のアミロペクチン及びアミラーゼのヒドロキシル基と結合するエステル基を含有する。酢酸ビニルサブユニットからのエステル基の代わりに、ＥＶＯＨは、デンプン分子のようにヒドロキシル基を有するビニルアルコール基を有する。ＥＶＡ中のエステル基及びＥＶＯＨ中のヒドロキシル基は、どちらもデンプン分子のヒドロキシル基と化学的に反応しない。これらは、水素結合又は極性−極性分子の相互作用によってのみデンプンと結合する。ＴＰＳとＥＶＡ又はＥＢＡ又はＥＶＯＨの配合物における、これらの２つの物理的相溶性は、非相溶ＰＥ／ＴＰＳ配合物に対して相溶性の向上を示している。
【００７０】
ポリプロピレン（又はポリエチレン）及び無水マレイン酸のグラフトコポリマー（ＰＰ−ｇ−ＭＡ又はＰＥ−ｇ−ＭＡ）の構造において、一方の端部の環状無水物は、直接ポリプロピレン（又はポリエチレン）鎖と化学結合される。分子の無水極性基は、水素結合及び極性−極性分子の相互作用、並びに溶融押出プロセス中にエステル結合を形成する化学反応の両方を経て、デンプン中のヒドロキシル基と結合し得る。デンプンのヒドロキシルは、無水物とエステル反応することが可能であり、ＴＰＳとポリプロピレン（又はポリエチレン）にグラフト化される無水マレイン酸とが化学結合する開環反応が得られる。この反応は、高温及び押出プロセスの圧力のともで達成される。
【００７１】
以下の登録商標のもとで販売されるもののようなＰＰ−ｇ−ＭＡ又はＰＥ−ｇ−ＭＡが使用され得る：ＤｕＰｏｎｔ  Ｆｕｓａｂｏｎｄ（登録商標）、Ｍｉｔｓｕｉ  Ａｄｍｅｒ（登録商標）、Ａｒｋｅｍａ  Ｏｒｅｖａｃ（登録商標）、Ｅｑｕｉｓｔａｒ  Ｐｌｅｘａｒ（登録商標）、ＤｕＰｏｎｔ  Ｂｙｎｅｌ（登録商標）、Ｍａｎａｓ  Ｏｐｔｉｍ（登録商標）又はＥｘｘｏｎ  Ｅｘｘｅｌｏｒ（登録商標）。
【００７２】
印刷層及び／又は封止層及び／又はコア層のそれぞれは、１重量％〜１５重量％の相溶剤を含み得る。
【００７３】
印刷層及び／又は封止層及び／又はコア層中に存在するＴＰＳ及び相溶剤の全量は、それぞれ、約１０：１〜２：１又は７：１〜３：１の間の比率で表され得る。
【００７４】
封止層及び／又はコア層は、スリップ剤を含み得る。封止層は、多量のスリップ剤を含み得る。印刷層はスリップ剤を含み得ない。実際、印刷層中にスリップ剤を使用することで、スリップ剤が印刷層の表面に移動するため、印刷層に対する印刷性及び／又はインク接着性が阻害され得る。スリップ剤は、脂肪酸アミドであり得る。脂肪酸アミドは、エルカ酸アミド、オレイン酸アミド、ステアリン酸アミド及びこれらの組み合わせから選択され得る。脂肪酸アミドは、エルカ酸アミドであり得る。
【００７５】
付加添加物
コア層は、少なくとも１つの付加添加物を含み得る。付加添加物は、顔料、染料、染料混合物及びこれらの組み合わせから選択され得る。印刷層及び／又は封止層は、添加剤（特に、顔料及び／又は着色剤）を含まないように設計されるのが有利であり得る。それ故、押出プロセス中、添加剤を含むコア層は、多層フィルムを生成するためのブローヘッドのノズルの金属表面から分離される。これによって、ノズルの金属表面上に沈積が発生する危険性が削減される。
【００７６】
バイオベース含有量
パッケージの多層フィルムは、ＡＳＴＭ  Ｄ６８６６−１０の試験法Ｂに従って測定され、５％〜９０％、又は約１０％〜９０％、又は１０％〜３５％のバイオベース含有量を含み得る。バイオベースであり得るフィルムの構成成分は、可塑剤など（グリセリン、マンニトール、及びソルビトールなど）の熱可塑性デンプン（ＴＰＳ）を含むバイオベースであり得る。フィルムの異なる層に含まれるポリエチレン、ポリプロピレン及び／又はこれらのコポリマーも、バイオベースでもあり得る。
【００７７】
層の厚さ
パッケージの多層フィルムは、１０μｍ〜２００μｍ、又は３０μｍ〜１００μｍの厚さを有し得る。パッケージの多層フィルムは、およそ５０μｍの厚さを有し得る。フィルムの厚さは、ＩＳＯ  ４５９３試験法に従って測定され得る。
【００７８】
印刷層及び封止層は、同一の厚さを有し得る。高い機械的強度が必要とされる場合、コア層は、印刷層及び封止層のそれぞれより厚くてもよい。印刷層／コア層／封止層の厚さの比率は、１：１：１〜１：４：１であり得る。
【００７９】
コア層は、１０μｍ〜５０μｍ、２０μｍ〜４０μｍの厚さを有し得る。
【００８０】
印刷層及び封止層のそれぞれは、５μｍ〜５０μｍ、又は１０μｍ〜２５μｍの厚さを有し得る。
【００８１】
製品可撓性パッケージは、１つ以上の製品を含む。
【００８２】
製品は、吸収性物品、ビブ、ハンドソープ、シャンプー、ローション、口腔ケア用具などのパーソナルケア製品、衣類及びこれらの組み合わせから選択され得る。
【００８３】
製品はまた、脱色、着色、染色、コンディショニング、育毛、脱毛、育毛遅延、シャンプー、整髪などの毛髪（ヒト、イヌ、及び／又はネコ）の処理用製品；デオドラント剤及び制汗剤；パーソナルクレンジング；カラー化粧料；クリーム、ローション、及び他の局所に適用される製品などの皮膚（ヒト、イヌ、及び／又はネコ）の処理用製品；毛髪、皮膚、及び／又は爪（ヒト、イヌ、及び／又はネコ）の外観を向上させるための経口投与製品；シェービング製品及びこれらの組み合わせから選択され得る。
【００８４】
製品はまた、布地を処理するための製品、硬表面を処理及び／又は洗浄するための製品、空気ケア製品、車ケア製品、食器洗浄製品、布地コンディショニング（柔軟剤など）製品、洗濯洗剤及びこれらの組み合わせから選択され得る。
【００８５】
製品はまた、ウェット又はドライトイレットペーパー、フェイシャルティッシュ、使い捨てハンカチ、使い捨てタオル、拭き取り用品及びこれらの組み合わせから選択され得る。
【００８６】
製品はまた、口腔の任意の柔組織及び／又は硬組織、若しくはこれらと関連する状態とともに使用するための組成物（例えば、抗虫歯組成物、抗菌組成物、抗プラークチューイングガム組成物、口臭用組成物、菓子類、歯磨剤、義歯用組成物、トローチ剤、リンス、及び歯用ホワイトニング組成物）、洗浄器具、フロス及びフロシング器具、歯ブラシ；咳及び風邪治療薬及び他の呼吸状態用の処理剤、局所、口腔、又はその他用の鎮痛剤、胸やけ、胃のむかつき、下痢、過敏性腸管症候群などの胃腸状態の緩和に好適な任意の組成物を含む胃腸治療薬、及びカルシウム又は繊維補給物などの栄養素補給物；ペットフード、おやつなどのペット用健康栄養物；化粧用品、教材用品、器具、玩具などの局所的製品；精製水、風味水又は他の処理水などの水、及びこれらの組み合わせから選択され得る。
【００８７】
可撓性パッケージは、単一の製品を含み得る。単一の製品は、吸収性物品であり得る。吸収性物品は、生理用ナプキン又はパンティライナーなどの女性用衛生製品であり得る。吸収性物品は、身体に面する側部、衣類に面する側部、２つの長手方向側部及び２つの横方向側部を含む。可撓性パッケージの多層フィルムは、吸収性物品の衣類に面する側部を覆う包装材の形態であり得る。包装材は、吸収性物品の周辺を越えて延出し得るので、吸収性物品及び包装材が単一体として折り畳まれているとき、物品の長手方向側部を越えて延出する包装材の長手方向側フラップは弱く封止されていてもよく、それによって、使い捨て吸収性物品に個別パッケージを提供する。
【００８８】
吸収性物品は、物品の衣類に面する側部上に接着剤要素を備えることも一般的であり、その接着剤要素は、使用する際、吸収性物品を着用者の下着に固着する役目を果たし、それによって、吸収性物品が着用者の身体に接して適所で維持される。接着剤要素は、ストリップ又は他の好適なパターンである接着剤のコーティングの形態をとってもよい。例えば、吸収性物品の衣類に面する側部を、感圧性ホットメルト接着剤の層で均一にコーティングすることができる。包装材は、長手方向フラップ部分を吸収性物品の長手方向周辺セグメントを越えて延出するようにして、吸収性物品の衣類に面する側部を覆い得る。包装材は、典型的には、吸収性物品の身体に面する側部上、あるいは側部に接触するように折り畳まれていない。包装材は、典型的には、上述の接着剤要素によって吸収性物品（例えば生理用ナプキン）に剥離可能に固着される。接着剤要素がこのようにして使用される際、使用前の接着剤要素を保護するという機能は包装材によってもたらされるので、そのために吸収性物品が別個の剥離シートを設ける必要はない。
【００８９】
吸収性物品を個別にパッケージ化するため、吸収性物品及び固着された包装材を、典型的には単一体として折り畳むことができる。つまり、それらは、包装材が吸収性物品に対して適所にあるままの状態で共に折り畳まれる。典型的には、吸収性物品は、２つの折り畳み軸線の辺りで縦方向に三つ折りされる。包装材の長手方向側フラップ又はフラップ部分は、任意の周知の封止技術を使用して弱く封止される。例えば、長手方向フラップ部分は、ヒートシール、接着、超音波結合、又はけん縮され得る。
【００９０】
使用する際、個別にパッケージ化されている吸収性物品がユーザーに提供される。次に、ユーザーは、弱い封止を破り、包装材／吸収性物品の単一体を広げ、吸収性物品（例えば生理用ナプキン）から包装材を分離して、接着剤要素を露出させることができる。次に、吸収性物品は通常の器具として使用されてもよく、典型的には接着剤要素によって下着のクロッチ部分に接着され、引き続き下着が着用される。個別にパッケージ化された吸収性物品は、例えば、米国特許第４，５５６，１４６号、国際公開第２００８／０７５２９０号、米国特許出願第２００９／０２４０２２７（Ａ１）号及び米国特許第２０１１／０２０２０２８（Ａ１）号に開示されている。
【実施例】
【００９１】
以下の項目において、全ての割合は重量パーセント（重量％）である。本発明に従って、２つの異なる多層フィルムを調製した。この２つの多層フィルムを、Ｌ／Ｄ比＝３０：１、ＢＵＲ（ブローアップ比）＝２〜３の押出成形機を使用して、３層吹き込みフィルムラインにおいて調製した。デンプンの分解及び変色を最小限に抑えるために、溶融温度を約１９０℃未満で維持した。これらのフィルムのそれぞれの総厚は、５０μｍであった。
【００９２】
各フィルムの印刷層及び封止層のそれぞれの厚さは、１２μｍであり、各フィルムのコア層の厚さは、２６μｍであった。
フィルムの配合を、以下の表で開示する。異なるパラメータ：機械方向（ＭＤ）及び横機械方向（ＣＤ）での１０％の引張力（ＩＳＯ  ５２７試験法に従って測定）、機械方向（ＭＤ）及び横機械方向（ＣＤ）での破断点伸び（ＩＳＯ  ５２７試験法に従って測定）、封止強度（ＩＳＯ  ５２７試験法に従って測定）及びフィルムの不透明度（ＩＳＯ  ６５０４−３試験法に従って測定）、を測定した。
【００９３】
（実施例１）
【００９４】
【表１】
2015519234.tif 000002
1熱可塑性デンプン（ＴＰＳ）マスターバッチは、４６重量％のデンプン、２０重量％のソルビトール／グリセロール、１７重量％の相溶剤（ＥＡＡ）、１６重量％のポリオレフィン及び１重量％の他の添加剤を含む。
2白色マスターバッチは、４０％のポリエチレン及び６０％の二酸化チタンを含む。
3スリップ剤マスターバッチは、ポリエチレン中で５０，０００ｐｐｍのエルカ酸を含む。
【００９５】
（実施例２）
【００９６】
【表２】
2015519234.tif 000003
1熱可塑性デンプン（ＴＰＳ）マスターバッチは、４６重量％のデンプン、２０重量％のソルビトール／グリセロール、１７重量％の相溶剤（ＥＡＡ）、１６重量％のポリオレフィン及び１重量％の他の添加剤を含む。
2白色マスターバッチは、４０％のポリエチレン及び６０％の二酸化チタンを含む。
3スリップ剤マスターバッチは、ポリエチレン中で５０，０００ｐｐｍのエルカ酸を含む。
【００９７】
【表３】
2015519234.tif 000004
【００９８】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
共押出多層フィルムを含む可撓性パッケージであって、前記多層フィルムは、印刷層、封止層及びコア層を含み、前記コア層は前記印刷層と前記封止層との間に挟まれており、前記印刷層、前記封止層及び前記コア層のそれぞれは、１つ以上の熱可塑性ポリマー及び熱可塑性デンプンを含み、前記パッケージは、１つ以上の製品を含み、好ましくは、前記熱可塑性ポリマーはポリオレフィンであり、前記ポリオレフィンは、ポリプロピレン、ポリエチレン、これらのコポリマー、及びこれらの組み合わせから選択され、
ａ．前記印刷層及び／又は全重量封止層は、ポリプロピレン及び／又はこれらのコポリマーの全量の５重量％〜５０重量％を含み、及び／又は、
ｂ．前記コア層は、ポリプロピレン及び／又はこれらのコポリマーの全量の１５重量％〜６０重量％を含み、
前記ポリプロピレンコポリマーは、ポリプロピレンランダムコポリマー（ＰＰ−ＲＣ）及び／又はポリプロピレンブロックコポリマー（ＰＰ−ＢＣ）から選択される可撓性パッケージ。
【請求項２】
共押出多層フィルムを含む可撓性パッケージであって、前記多層フィルムは、印刷層、封止層及びコア層を含み、前記コア層は前記印刷層と前記封止層との間に挟まれており、前記印刷層、前記封止層及び前記コア層のそれぞれは、１つ以上の熱可塑性ポリマー及び熱可塑性デンプンを含み、前記パッケージは、１つ以上の製品を含み、好ましくは、前記熱可塑性ポリマーはポリオレフィンであり、前記ポリオレフィンは、ポリプロピレン、ポリエチレン、これらのコポリマー、及びこれらの組み合わせから選択され、
ａ．前記印刷層及び／又は前記封止層は、ポリエチレン及び／又はこれらのコポリマーの全量の４０重量％〜９０重量％を含み、及び／又は、
ｂ．前記コア層は、ポリエチレン及び／又はこれらのコポリマーの全量の５重量％〜４０重量％のポリエチレンを含み、
前記ポリプロピレンコポリマーは、ポリプロピレンランダムコポリマー（ＰＰ−ＲＣ）及び／又はポリプロピレンブロックコポリマー（ＰＰ−ＢＣ）から選択される可撓性パッケージ。
【請求項３】
共押出多層フィルムを含む可撓性パッケージであって、前記多層フィルムは、印刷層、封止層及びコア層を含み、前記コア層は前記印刷層と前記封止層との間に挟まれており、前記印刷層、前記封止層及び前記コア層のそれぞれは、１つ以上の熱可塑性ポリマー及び熱可塑性デンプンを含み、前記パッケージは、１つ以上の製品を含み、好ましくは、前記熱可塑性ポリマーはポリオレフィンであり、前記ポリオレフィンは、ポリプロピレン、ポリエチレン、これらのコポリマー、及びこれらの組み合わせから選択され、
ａ．前記印刷層及び／又は前記封止層は、ポリプロピレンランダムコポリマー（ＰＰ−ＲＣ）を含み、及び／又は、
ｂ．前記コア層は、ポリプロピレンブロックコポリマー（ＰＰ−ＢＣ）及び／又はポリプロピレンランダムコポリマー（ＰＰ−ＲＣ）を含む可撓性パッケージ。
【請求項４】
共押出多層フィルムを含む可撓性パッケージであって、前記多層フィルムは、印刷層、封止層及びコア層を含み、前記コア層は前記印刷層と前記封止層との間に挟まれており、前記印刷層、前記封止層及び前記コア層のそれぞれは、１つ以上の熱可塑性ポリマー及び熱可塑性デンプンを含み、前記パッケージは、１つ以上の製品を含み、好ましくは、前記熱可塑性ポリマーはポリオレフィンであり、前記ポリオレフィンは、ポリプロピレン、ポリエチレン、これらのコポリマー、及びこれらの組み合わせから選択され、
ａ．前記印刷層及び／又は前記封止層は、ポリプロピレンランダムコポリマー（ＰＰ−ＲＣ）の全量の１０重量％〜３５重量％を含み、及び／又は、
ｂ．前記コア層は、ポリプロピレンランダムコポリマー（ＰＰ−ＲＣ）の全量の５重量％〜３０重量％、及び／又は、ポリプロピレンブロックコポリマー（ＰＰ−ＢＣ）の全量の１５重量％〜４０重量を含む可撓性パッケージ。
【請求項５】
ａ．前記印刷層及び／又は前記封止層は、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択されるポリエチレンを含み、及び／又は、
ｂ．前記コア層は、メタロセン触媒直鎖状低密度ポリエチレン（ｍＬＬＤＰＥ）を含む、請求項１〜４のいずれか１項に記載の可撓性パッケージ。
【請求項６】
ａ．前記印刷層及び／又は前記封止層は、低密度ポリエチレン（ＬＤＰＥ）、直鎖状低密度ポリエチレン（ＬＬＤＰＥ）、メタロセン触媒直鎖状低密度ポリエチレン（ｍＬＬＤＰＥ）及びこれらの組み合わせから選択される、４０重量％〜９０重量％のポリエチレンを含み、及び／又は、
ｂ．前記コア層は、１０重量％〜４０重量％のメタロセン触媒直鎖状低密度ポリエチレン（ｍＬＬＤＰＥ）を含む、請求項１〜５のいずれか１項に記載の可撓性パッケージ。
【請求項７】
前記印刷層及び／又は前記封止層及び／又は前記コア層は、ポリエチレン−コ−酢酸ビニル（ＥＶＡ）、ポリエチレン−コ−ビニルアルコール（ＥＶＯＨ）、ポリエチレン−コ−アクリル酸（ＥＡＡ）、ポリオレフィン及び無水マレイン酸のグラフトコポリマー、及びこれらの組み合わせから選択される１つ以上の相溶剤を、好ましくは、層の重量に対して１重量％〜１０重量％の総量を含む、請求項１〜６のいずれか１項に記載の可撓性パッケージ。
【請求項８】
前記製品は吸収性物品である、請求項１〜７のいずれか１項に記載の可撓性パッケージ。
【請求項９】
前記パッケージは、身体に面する側部、衣類に面する側部、２つの長手方向側部及び２つの横方向側部を含む吸収性物品である単一の製品を含み、前記多層フィルムは、前記吸収性物品の衣類に面する側部を覆う包装材の形態である、請求項１〜８のいずれか１項に記載の可撓性パッケージ。
【請求項１０】
前記多層フィルムは、ＡＳＴＭ  Ｄ６８６６−１０の試験法Ｂに従って測定されるバイオベース含有量５％〜９０％を含む、請求項１〜９のいずれか１項に記載の可撓性パッケージ。
【国際調査報告】
2015519234.tif 000005
2015519234.tif 000006
2015519234.tif 000007